(57)【要約】  本発明は、電解質溶液、およびそれを含む二次電池に関する。該電解質溶液は、リチウムビス（フルオロスルホニル）イミドと、非対称のホウ酸エステル、非対称のリン酸エステルおよびそれらの混合物とを含むものである。【特許請求の範囲】
【請求項１】
ａ）リチウムビス（フルオロスルホニル）イミドと、ｂ）非対称のホウ酸エステル、非対称のリン酸エステルおよびそれらの混合物からなる群から選択される化合物とを含む非水電解質組成物。
【請求項２】
前記非対称のホウ酸エステルが、リチウムジフルオロ（オキサラト）ボレート、ＬｉＢＦy（ＲF）4-y（式中、ＲFは、過フッ素化Ｃ1〜Ｃ20アルキル基または過フッ素化芳香族基を表し、ｘは０から５までであり、ｙは０から３までである）、ＬｉＢＦ2［Ｏ2Ｃ（ＣＸ2）nＣＯ2］（式中、Ｘは、Ｈ、Ｆ、Ｃｌ、Ｃ1〜Ｃ4アルキル基およびフッ素化アルキル基からなる群から選択され、ｎは０から４までである）、ならびにそれらの混合物からなる群から選択される、請求項１に記載の非水電解質組成物。
【請求項３】
前記非対称のリン酸エステルが、リチウムテトラフルオロオキサラトホスフェート、ＬｉＰＦx（ＲF）6-x（式中、ＲFは、過フッ素化Ｃ1〜Ｃ20アルキル基または過フッ素化芳香族基を表し、ｘは０から５までであり、ｙは０から３までである）、ＬｉＰＦ2［Ｏ2Ｃ（ＣＸ2）nＣＯ2］2、ＬｉＰＦ4［Ｏ2Ｃ（ＣＸ2）nＣＯ2］（式中、Ｘは、Ｈ、Ｆ、Ｃｌ、Ｃ1〜Ｃ4アルキル基およびフッ素化アルキル基からなる群から選択され、ｎは０から４までである）、ならびにそれらの混合物からなる群から選択される、請求項１に記載の非水電解質組成物。
【請求項４】
前記非対称のホウ酸エステルまたは前記非対称のリン酸エステルが、有機カチオン基を含む、請求項１に記載の非水電解質組成物。
【請求項５】
ａ．負極、
ｂ．４．２Ｖ（ｖｓＬｉ+／Ｌｉ）以上の上限作動電圧を有する少なくとも１つの正極活物質を含む正極、ならびに
ｃ．ａ）リチウムビス（フルオロスルホニル）イミドと、ｂ）非対称のホウ酸エステル、非対称のリン酸エステルおよびそれらの混合物からなる群から選択される化合物とを含有する非水電解質溶媒を含む電解質溶液
を含む二次電池。
【請求項６】
前記非対称のホウ酸エステルが、リチウムジフルオロ（オキサラト）ボレート、テトラエチルアンモニウムジフルオロ（オキサラト）ボレート、Ｎ，Ｎ−ジエチルピロリジニウムジフルオロ（オキサラト）ボレートおよびそれらの混合物からなる群から選択され、かつ前記非対称のリン酸エステルが、リチウムテトラフルオロオキサラトホスフェートである、請求項４に記載の二次電池。
【請求項７】
前記電解質溶液が、さらにＬｉＰＦ6、ＬｉＢＦ4、ＬｉＳｂＦ6、ＬｉＡｓＦ6、ＬｉＴａＦ6、ＬｉＡｌＣｌ4、Ｌｉ2Ｂ10Ｃｌ10、Ｌｉ2Ｂ12ＦxＨ(12-x)（式中、ｘは０から１２までである）、ＬｉＢ（Ｃ2Ｏ4）2、ＬｉＢ（Ｏ2ＣＣＨ2ＣＯ2）2、ＬｉＢ（Ｏ2ＣＣＦ2ＣＯ2）2、ＬｉＢ（Ｃ2Ｏ4）（Ｏ2ＣＣＨ2ＣＯ2）、ＬｉＢ（Ｃ2Ｏ4）（Ｏ2ＣＣＦ2ＣＯ2）、ＬｉＰ（Ｃ2Ｏ4）3、ＬｉＰ（Ｏ2ＣＣＦ2ＣＯ2）3、ＬｉＣｌＯ4、ＬｉＣＦ3ＳＯ3；ＬｉＮ（ＳＯ2ＣmＦ2m+1）（ＳＯ2ＣnＦ2n+1）、ＬｉＣ（ＳＯ2ＣkＦ2k+1）（ＳＯ2ＣmＦ2m+1）（ＳＯ2ＣnＦ2n+1）（式中、それぞれｋは１から１０までであり、ｍは１から１０までであり、ｎは１から１０までである）；ＬｉＮ（ＳＯ2ＣpＦ2pＳＯ2）、およびＬｉＣ（ＳＯ2ＣpＦ2pＳＯ2）（ＳＯ2ＣqＦ2q+1）（式中、ｐは１から１０までであり、ｑは１から１０までである）；およびそれらの組み合わせからなる群から選択される塩を含む、請求項４に記載の二次電池。
【請求項８】
前記正極が、ＬｉＣｏＯ2、ＬｉＭｎＯ2、ＬｉＭｎ2Ｏ4、Ｌｉ2Ｃｒ2Ｏ7、Ｌｉ2ＣｒＯ4、ＬｉＮｉＯ2、ＬｉＦｅＯ2、ＬｉＮｉxＣｏ1-xＯ2（０＜ｘ＜１）、ＬｉＦｅＰＯ4、ＬｉＶＰＯ4、ＬｉＭｎＰＯ4、ＬｉＮｉＰＯ4、ＬｉＭｎ0.5Ｎｉ0.5Ｏ2、ＬｉＭｎ1/3Ｃｏ1/3Ｎｉ1/3Ｏ2、ＬｉＮｉxＣｏyＭｅzＯ2（式中、Ｍｅは、Ａｌ、Ｍｇ、Ｔｉ、Ｂ、ＧａまたはＳｉの１つまたは複数、およびそれらの組み合わせであってよく、０＜ｘ、ｙ、ｚ＜１である）、ならびにＬｉＭｃ0.5Ｍｎ1.5Ｏ4（式中、Ｍｃは二価の金属である）、ならびにそれらの混合物からなる群から選択されるリチウム混合金属酸化物を含む、請求項４に記載の二次電池。
【請求項９】
前記電解質溶液が、さらにエチレンカーボネート、プロピレンカーボネート、ブチレンカーボネート、ジメチルカーボネート、ジエチルカーボネート、ジ（２，２，２−トリフルオロエチル）カーボネート、ジプロピルカーボネート、ジブチルカーボネート、エチルメチルカーボネート、２，２，２−トリフルオロエチルメチルカーボネート、メチルプロピルカーボネート、エチルプロピルカーボネート、２，２，２−トリフルオロエチルプロピルカーボネート、ギ酸メチル、ギ酸エチル、ギ酸プロピル、ギ酸ブチル、酢酸メチル、酢酸エチル、酢酸プロピル、酢酸ブチル、プロピオン酸メチル、プロピオン酸エチル、プロピオン酸プロピル、プロピオン酸ブチル、酪酸メチル、酪酸エチル、酪酸プロピル、酪酸ブチル、テトラヒドロフラン、２−メチルテトラヒドロフラン、１，３−ジオキソラン、１，４−ジオキサン、１，２−ジメトキシエタン、１，２−ジエトキシエタン、１，２−ジブトキシエタン、アセトニトリル、ジメチルホルムアミド、γ−ブチロラクトン、２−メチル−γ−ブチロラクトン、３−メチル−γ−ブチロラクトン、４−メチル−γ−ブチロラクトン、β−プロピオラクトン、δ−バレロラクトン、リン酸トリメチル、リン酸トリエチル、リン酸トリス（２−クロロエチル）、リン酸トリス（２，２，２−トリフルオロエチル）、リン酸トリプロピル、リン酸トリイソプロピル、リン酸トリブチル、リン酸トリヘキシル、リン酸トリフェニル、リン酸トリトリル、リン酸メチルエチレン、リン酸エチルエチレン、ジメチルスルホン、エチルメチルスルホン、メチルトリフルオロメチルスルホン、エチルトリフルオロメチルスルホン、メチルペンタフルオロエチルスルホン、エチルペンタフルオロエチルスルホン、ジ（トリフルオロメチル）スルホン、ジ（ペンタフルオロエチル）スルホン、トリフルオロメチルペンタフルオロエチルスルホン、トリフルオロメチルノナフルオロブチルスルホン、ペンタフルオロエチルノナフルオロブチルスルホン、アセトニトリル、プロピオニトリル、ブチロニトリル、Ｎ，Ｎ−ジメチルホルムアミド、Ｎ，Ｎ−ジメチルアセトアミド、Ｎ，Ｎ−ジエチルアセトアミド、Ｎ，Ｎ−ジメチルトリフルオロアセトアミド、およびそれらの組み合わせからなる群から選択される非水溶媒を含む、請求項４に記載の二次電池。
【請求項１０】
前記正極が、さらにポリフッ化ビニリデン、スチレン・ブタジエンゴム、ポリアミド、メラミン、およびそれらの組み合わせからなる群から選択される結合剤を含む、請求項４に記載の二次電池。
【請求項１１】
前記負極が、炭素質材料、リチウム金属、ＬｉＭｎＯ2、ＬｉＡｌ、ＬｉＺｎ、Ｌｉ3Ｂｉ、Ｌｉ3Ｃｄ、Ｌｉ3Ｓｄ、Ｌｉ4Ｓｉ、Ｌｉ4.4Ｐｂ、Ｌｉ4.4Ｓｎ、ＬｉＣ6、Ｌｉ3ＦｅＮ2、Ｌｉ2.6Ｃｏ0.4Ｎ、Ｌｉ2.6Ｃｕ0.4Ｎ、Ｌｉ4Ｔｉ5Ｏ12、ＳｉまたはＳｉＯx（ｘは０から３までである）、およびそれらの組合せからなる群から選択される材料を含む、請求項４に記載の二次電池。
【請求項１２】
前記負極が、さらにポリフッ化ビニリデン、スチレン・ブタジエンゴム、セルロース、ポリアミド、メラミン、およびそれらの組み合わせからなる群から選択される結合剤を含む、請求項４に記載の二次電池。
【請求項１３】
前記電解質溶液が、さらにＬｉＰＦ6、ＬｉＢＦ4、およびそれらの組み合わせからなる群から選択される塩を含む、請求項４に記載の二次電池。
【請求項１４】
前記非水電解質溶液が、
ａ．エチレンカーボネート、ジメチルカーボネート、およびエチルメチルカーボネート、
ｂ．ＬｉＰＦ6、
ｃ．リチウムビス（フルオロスルホニル）イミド、ならびに
ｄ．リチウムジフルオロ（オキサラト）ボレートおよびリチウムテトラフルオロオキサレートホスフェートのうちの少なくとも１つ
を含む、請求項４に記載の二次電池。
【発明の詳細な説明】
【技術分野】
【０００１】
本発明は、非水電解質溶液、およびそれを含む二次的（充電式）電気化学的エネルギー貯蔵装置に関する。上記電解質溶液は、比較的高い電圧に充電された装置における電気化学的性能を強化し、その比較的高い電圧でのサイクルの間および高温保存の間の容量低下を減らし、かつ一般に、その電解質溶液を用いて作られた装置の全体的な電気化学的安定性を改善する。さらに具体的に言うと、本発明は、４．２Ｖ（ｖｓＬｉ+／Ｌｉ）以上の上限作動電圧を有する１つまたは複数の正極活物質を含み、かつ電解質中にリチウムビス（フルオロスルホニル）イミド（ＬＩＦＳＩ）を含む充電式電池に関する。
【０００２】
リチウム化合物を含む単電池およびそのような単電池を含む電池は、エネルギー貯蔵装置の近代的な手段である。例えば、リチウムイオン電池は、携帯電話、ノートパソコンおよび多くのその他の消費者用携帯用電子製品の主要な電源である。輸送市場および別の大規模用途へのこの技術の浸透は、比較的高いエネルギー密度、比較的高い電力密度、およびより良いサイクル寿命を絶えず要求し続けている。
【０００３】
リチウム化合物を含むエネルギー貯蔵装置のための電解質は、１つまたは複数の溶解性の高いリチウム塩と、１つまたは複数の有機溶媒中に溶解した無機添加剤とを含む混合物である。電解質は、電池内の正極と負極の間のイオン伝導に関与しており、したがって、装置の作動に絶対不可欠なものである。慣用の炭酸エステル系電解質は、市販の４Ｖリチウムイオン電池に適用され好ましい結果を生んでいる。高レベルの性能を有する電解質は、帯電した正極の高度に酸化した表面における分解を回避するために、電池（ｃｅｌｌ）の動作ウィンドウが比較的高い電位に拡張される場合に望ましい。高電圧での電解質と正極の相互作用が改善されることも望ましい。
【０００４】
電気化学的装置におけるＬｉＦＳＩの使用は公知である。ＬｉＦＳＩ系電解質は、導電性が高く、したがってより良いレート性能および低温性能を提供するものである。しかし、ＬｉＦＳＩを電池に適用することはその金属腐食特性によって制限される、それというのは、金属材料は電池にとって極めて重要な部分であるからである。例えば、Ａｌは正極のための電流コレクタとして使用され、特殊鋼はケーシング材料として使用されることがある。ＬｉＰＦ6をＬｉＦＳＩと一緒に使用することによって、金属を不動態化できることも公知であるが、しかし、この方法は、特に作動電圧が高い場合、効果が限定的である。充電式電池でＬｉＦＳＩの有益な効果を利用できる一方、電池の性能低下を引き起こさない方法が依然として必要である。
【０００５】
本発明は、ａ）リチウムビス（フルオロスルホニル）イミドと、ｂ）非対称のホウ酸エステル、非対称のリン酸エステル、およびそれらの混合物からなる群から選択される化合物とを含む非水電解質組成物に関する。
【０００６】
本発明の１つの実施態様は、
ａ．負極、
ｂ．４．２Ｖ（ｖｓＬｉ+／Ｌｉ）以上の上限作動電圧を有する少なくとも１つの正極活物質を含む正極、ならびに
ｃ．ａ）リチウムビス（フルオロスルホニル）イミドと、ｂ）非対称のホウ酸エステル、非対称のリン酸エステル、およびそれらの混合物からなる群から選択される化合物とを含有する非水電解質溶媒を含む電解質溶液
を含む二次電池である。
【０００７】
本発明の１つの実施態様は、４．２ボルト超の電圧で作動するエネルギー貯蔵装置における使用に好適な電解質に関する。
【０００８】
本発明の１つの実施態様は、ＬｉＦＳＩを電解質の質量の０．１％から２０％までの量で含む電解質に関する。
【０００９】
本発明の別の実施態様は、５．０ボルトまで充電可能な電気化学的エネルギー貯蔵装置における使用に好適な非水電解質溶液に関する。
【００１０】
さらに別の実施態様は、約４．２ボルトから約５．０ボルトまで充電可能な電気化学的エネルギー貯蔵装置における使用に好適な非水電解質溶液に関する。
【００１１】
別の実施態様は、塩、溶媒、固体電解質界面（ＳＥＩ）形成剤、フッ素化化合物、高温安定性を促進する化合物、ならびに性能向上添加剤（ｐｅｒｆｏｒｍａｎｃｅ  ｅｎｈａｎｃｉｎｇ  ａｄｄｉｔｉｖｅｓ）、例えば過充電保護剤、難燃剤（ｎｏｎ−ｆｌａｍｍａｂｌｅ  ａｇｅｎｔｓ）、膨張防止剤および低温性能向上剤を含む電気化学的エネルギー貯蔵装置（例えば、リチウム金属電池、リチウムイオン電池、リチウムイオンキャパシタおよびスーパーキャパシタ）における使用に好適な非水電解質溶液に関する。
【００１２】
１つの実施態様は、リチウム電池またはリチウムイオン電池で有用な電解質溶液を提供する。
【００１３】
もう１つの実施態様は、負極および正極を含む電池を提供する。塩、溶媒、添加剤、負極、および正極を含む主要構成要素をここ以下にそれぞれ順番に記載する。
【００１４】
さらにもう１つの実施態様は、室温および高温の電池サイクルの間の高電圧安定性、かつ高温保像条件下での優れた性能を有している非水電解質溶液を提供する。
【００１５】
図１は、本発明の充電式電池（コイン電池）の１つの実施態様の拡大図である。
【００１６】
本発明の実施態様の数例を説明する前に、本発明は、以下の説明に示す構造またはプロセス段階の詳細に限定されないことを理解すべきである。本発明は、別の複数の実施態様があり、かつ様々な方法で実施または実行することが可能である。
【００１７】
本明細書にわたる「一実施態様（ｏｎｅ  ｅｍｂｏｄｉｍｅｎｔ）」、「特定の実施態様」、「１つまたは複数の実施態様」または「１つの実施態様（ａｎ  ｅｍｂｏｄｉｍｅｎｔ）」という言及は、実施態様に関連して記載される特定の特徴、構造、材料、または特性が、本発明の少なくとも１つの実施態様に含まれることを意味する。したがって、本明細書にわたって様々な場所で、例えば「１つまたは複数の実施態様で」、「特定の実施態様で」、「一実施態様で」または「１つの実施態様で」という表現の記載は、必ずしも本発明の同一の実施態様を指しているのではない。さらに、特定の特徴、構造、材料、または特性は、１つまたは複数の実施態様におけるいずれかの好適な方法で組み合わされてよい。
【００１８】
ここで、本発明は、特定の実施態様に関して記載されるが、それらの実施態様は、本発明の原理および用途の単なる実例にしかすぎないことを理解すべきである。様々な変更およびバリエーションは、本発明の趣旨および範囲から逸脱することなく、本発明の方法および設備に対して行われうることが当業者には明らかであろう。したがって、本発明は、添付の請求項およびそれと同等のものの範囲内にある変更およびバリエーションを含むことを意図している。
【００１９】
非対称のホウ酸エステル
本発明における使用に好適な非対称のホウ酸エステルとしては、フッ素化された非対称のホウ酸エステル、例えばリチウムジフルオロ（オキサラト）ボレート、テトラエチルアンモニウムジフルオロ（オキサラト）ボレート、リチウムジシアノジフルオロボレート、リチウムジシアノ（オキサラト）ボレート、リチウムジフルオロ（ジフルオロマロナト）ボレートが挙げられる。非対称のホウ酸エステルの必要量は、電池中のＬｉＦＳＩの量と関係しており、非対称のホウ酸エステルのＬｉＦＳＩに対する比は、０．０１から１０までである。この比は、０．１から５までであるのがより好ましい。この比は、０．２から２までであるのが最も好ましい。
【００２０】
非対称のリン酸エステル
本発明における使用に好適な非対称のリン酸エステルとしては、フッ素化された非対称のリン酸エステル、例えばリチウムテトラフルオロ（オキサラト）ホスフェート、ジフルオロビス（オキサラト）ホスフェート、テトラエチルアンモニウムテトラフルオロ（オキサラト）ホスフェート、リチウムジシアノテトラフルオロホスフェート、リチウムジシアノビス（オキサラト）ホスフェートが挙げられる。非対称のリン酸エステルの必要量は、電池中のＬｉＦＳＩの量と関係しており、非対称のリン酸エステルのＬｉＦＳＩに対する比は、０．０１から１０までである。この比は、０．０１から５までであるのがより好ましい。この比は、０．２から２までであるのが最も好ましい。
【００２１】
有機カチオン基を含む非対称のホウ酸エステルまたは非対称のリン酸エステル、例えば、Ｎ，Ｎ−ジエチルピロリジニウムジフルオロ（オキサラト）ボレートも望ましい。有機カチオン基を含む非対称のホウ酸エステルまたはリン酸エステルの量は、電池中のＬｉＦＳＩの量と関係しており、非対称のホウ酸エステルまたはリン酸エステルのＬｉＦＳＩに対する比は、０．０１から１０までである。この比は、０．１から５までであるのがより好ましい。この比は、０．２から２までであるのが最も好ましい。
【００２２】
塩
本発明の電解質溶液の溶質は、少なくとも１つの陽イオンを含有するイオン性塩を含む。一般に、この陽イオンは、リチウム（Ｌｉ+）である。ここで、塩は、電池系の負極と正極の間で電荷を移動させる働きをする。リチウム塩は、ハロゲン化されているのが好ましく、例えばＬｉＰＦ6、ＬｉＢＦ4、ＬｉＳｂＦ6、ＬｉＡｓＦ6、ＬｉＴａＦ6、ＬｉＡｌＣｌ4、Ｌｉ2Ｂ10Ｃｌ10、Ｌｉ2Ｂ10Ｆ10、ＬｉＣｌＯ4、ＬｉＣＦ3ＳＯ3、Ｌｉ2Ｂ12ＦxＨ(12-x)（式中、ｘは０から１２までである）；ＬｉＰＦx（ＲＦ）6-xおよびＬｉＢＦy（ＲＦ）4-y（式中、ＲＦは過フッ素化されたＣ1〜Ｃ20アルキル基または過フッ素化された芳香族基であり、ｘは０から５までであり、ｙは０から３までである）、ＬｉＢＦ2［Ｏ2Ｃ（ＣＸ2）nＣＯ2］、ＬｉＰＦ2［Ｏ2Ｃ（ＣＸ2）nＣＯ2］2、ＬｉＰＦ4［Ｏ2Ｃ（ＣＸ2）nＣＯ2］（式中、ＸはＨ、Ｆ、Ｃｌ、Ｃ1〜Ｃ4アルキル基およびフッ素化アルキル基からなる群から選択され、ｎは０から４までである）、ＬｉＮ（ＳＯ2ＣｍＦ2m+1）（ＳＯ2ＣnＦ2n+1）、およびＬｉＣ（ＳＯ2ＣkＦ2k+1）（ＳＯ2ＣmＦ2m+1）（ＳＯ2ＣnＦ2n+1）（式中、それぞれｋは１から１０までであり、ｍは１から１０までであり、ｎは１から１０までである）、ＬｉＮ（ＳＯ2ＣpＦ2pＳＯ2）、およびＬｉＣ（ＳＯ2ＣpＦ2pＳＯ2）（ＳＯ2ＣqＦ2q+1）（式中、ｐは１から１０までであり、ｑは１から１０までである）、キレート化されたオルトホウ酸およびキレート化されたオルトリン酸のリチウム塩、例えばビス（オキサラト）ホウ酸リチウム［ＬｉＢ（Ｃ2Ｏ4）2］、ビス（マロナト）ホウ酸リチウム［ＬｉＢ（Ｏ2ＣＣＨ2ＣＯ2）2］、ビス（ジフルオロマロナト）ホウ酸リチウム［ＬｉＢ（Ｏ2ＣＣＦ2ＣＯ2）2］、（マロナトオキサラト）ホウ酸リチウム［ＬｉＢ（Ｃ2Ｏ4）（Ｏ2ＣＣＨ2ＣＯ2）］、（ジフルオロマロナトオキサラト）ホウ酸リチウム［ＬｉＢ（Ｃ2Ｏ4）（Ｏ2ＣＣＦ2ＣＯ2）］、トリス（オキサラト）リン酸リチウム［ＬｉＰ（Ｃ2Ｏ4）3］、およびトリス（ジフルオロマロナト）リン酸リチウム［ＬｉＰ（Ｏ2ＣＣＦ2ＣＯ2）3］、および１つまたは複数の前述の塩のいずれかの組み合わせである。電解質溶液が、ＬｉＰＦ6をイオン性塩として含有しているのが最も好ましい。塩の量は、電解質総質量の５％から２０％までであり、塩の量が、電解質総質量の１０％から１５％までであるのがより好ましい。
【００２３】
溶媒
本発明の二次電池において使用される溶媒は、非水性、非プロトン性、および極性の有機化合物であってよい。一般に、溶媒は、炭酸エステル、カルボン酸エステル、エーテル、ラクトン、スルホン、リン酸エステル、ニトリル、およびイオン液体であってよい。ここで、有用な炭酸エステル溶媒としては、環状炭酸エステル、例えばプロピレンカーボネートおよびブチレンカーボネート、ならびに鎖状炭酸エステル、例えばジメチルカーボネート、ジエチルカーボネート、ジプロピルカーボネート、ジブチルカーボネート、エチルメチルカーボネート、メチルプロピルカーボネート、およびエチルプロピルカーボネートが挙げられるが、これらに限定されない。有用なカルボン酸エステル溶媒としては、ギ酸メチル、ギ酸エチル、ギ酸プロピル、ギ酸ブチル、酢酸メチル、酢酸エチル、酢酸プロピル、酢酸ブチル、プロピオン酸メチル、プロピオン酸エチル、プロピオン酸プロピル、プロピオン酸ブチル、酪酸メチル、酪酸エチル、酪酸プロピル、および酪酸ブチルが挙げられるが、それらに限定されない。有用なエーテルとしては、テトラヒドロフラン、２−メチルテトラヒドロフラン、１，３−ジオキソラン、１，４−ジオキサン、１，２−ジメトキシエタン、１，２−ジエトキシエタン、１，２−ジブトキシエタン、メチルノナフルオロブチルエーテル、およびエチルノナフルオロブチルエーテルが挙げられるが、それらに限定されない。有用なラクトンとしては、γ−ブチロラクトン、２−メチル−γ−ブチロラクトン、３−メチル−γ−ブチロラクトン、４−メチル−γ−ブチロラクトン、β−プロピオラクトン、およびδ−バレロラクトンが挙げられるが、それらに限定されない。有用なリン酸エステルとして、リン酸トリメチル、リン酸トリエチル、リン酸トリス（２−クロロエチル）、リン酸トリス（２，２，２−トリフルオロエチル）、リン酸トリプロピル、リン酸トリイソプロピル、リン酸トリブチル、リン酸トリヘキシル、リン酸トリフェニル、リン酸トリトリル、リン酸メチルエチレン、ならびにリン酸エチルエチレンが挙げられるが、それらに限定されない。有用なスルホンとしては、フッ素化されていないスルホン、例えばジメチルスルホンおよびエチルメチルスルホン、部分的にフッ素化されたスルホン、例えばメチルトリフルオロメチルスルホン、エチルトリフルオロメチルスルホン、メチルペンタフルオロエチルスルホン、およびエチルペンタフルオロエチルスルホン、ならびに完全にフッ素化されたスルホン、例えばジ（トリフルオロメチル）スルホン、ジ（ペンタフルオロエチル）スルホン、トリフルオロメチルペンタフルオロエチルスルホン、トリフルオロメチルノナフルオロブチルスルホン、およびペンタフルオロエチルノナフルオロブチルスルホンが挙げられるが、それらに限定されない。有用なニトリルとしては、アセトニトリル、プロピオニトリル、ブチロニトリル、およびジニトリル、ＣＮ［ＣＨ2］nＣＮ（さまざまなアルカン鎖長を有する、ｎは１から８までである））が挙げられるが、それらに限定されない。イオン液体（ＩＬ）は、液体状態の塩である。いくつかの文脈では、この用語は、溶融点が任意の温度、例えば１００℃（華氏２１２度）を下回る塩に限定されている���ＩＬは、大部分がイオンおよび短寿命イオン対である。ＩＬの一般的なアニオンは、ＴＦＳｉ、ＦＳｉ、ＢＯＢ、ＰＦ6-xＲx、ＢＦ4などであり、ＩＬのカチオンは、イミダゾリウム、ピペリジニウム、ピロリジニウム、テトラアルキルアンモニウム、モルホリニウムなどである。有用なイオン液体としては、ビス（オキサレート）ボレート（ＢＯＢ）アニオン系イオン液体、例えばＮ−シアノエチル−Ｎ−メチルピロリジニウム  ＢＯＢ、１−メチル−１−（２−メチルスルホキシ）エチル）−ピロリジニウム  ＢＯＢ、および１−メチル−１−（（１，３，２−ジオキサチオラン−２−オキサイド−４−イル）メチル）ピロリジニウム  ＢＯＢ；トリス（ペンタフルオロエチル）トリフルオロホスフェート（ＦＡＰ）アニオン系イオン液体、例えばＮ−アリル−Ｎ−メチルピロリジニウム  ＦＡＰ、Ｎ−（オキシラン−２−イルメチル）Ｎ−メチルピロリジニウム  ＦＡＰ、およびＮ−（プロパ−２−イニル）Ｎ−メチルピロリジニウム  ＦＡＰ；ビス（トリフルオロメタンスルホニル）イミド（ＴＦＳＩ）アニオン系イオン液体、例えばＮ−プロピル−Ｎ−メチルピロリジニウム  ＴＦＳＩ、１，２−ジメチル−３−プロピルイミダゾリウム  ＴＦＳＩ、１−オクチル−３−メチルイミダゾリウム  ＴＦＳＩ、および１−ブチルーメチルピロリジニウム  ＴＦＳＩ；ビス（フルオロスルホニル）イミド（ＦＳＩ）アニオン系イオン液体、例えばＮ−ブチル−Ｎ−メチルモルホリニウム  ＦＳＩおよびＮ−プロピル−Ｎ−メチルピペリジニウム  ＦＳＩ；ならびに別のイオン液体、例えば１−エチル−３−メチルイミダゾリウムテトラフルオロボレートが挙げられるが、それらに限定されない。それらの２つまたは複数の溶媒が、電解質溶液中で使用されてよい。別の溶媒が非水性で非プロトン性であり、かつ塩、例えばＮ，Ｎ−ジメチルホルムアミド、Ｎ，Ｎ−ジメチルアセトアミド、Ｎ，Ｎ−ジエチルアセトアミド、およびＮ，Ｎ−ジメチルトリフルオロアセトアミドを溶解することができるならば、それらの別の溶媒は使用されてよい。炭酸エステルが好ましく、エチレンカーボネート（ＥＣ）、エチルメチルカーボネート（ＥＭＣ）およびそれらの混合物が最も好ましい。溶媒の量は、電解質総質量の７０％から９５％までであり、塩の量は、電解質総質量の８０％から９０％までである。
【００２４】
固体電解質界面（ＳＥＩ）形成剤
ＳＥＩ形成剤は、電解質溶液の過度の分解を抑制する保護膜を形成するために、別の溶媒成分より前に、負極の表面上で還元的に分解されうる材料である。ＳＥＩは、非水電解質電池の充放電効率、サイクル特性および安全性に関して重要な役割がある。一般に、ＳＥＩ形成剤としては、ビニレンカーボネートおよびその誘導体、側鎖に非共役不飽和結合を有するエチレンカーボネート誘導体、ハロゲン原子置換された環状炭酸エステル、ならびにキレート化されたオルトホウ酸およびキレート化されたオルトリン酸の塩を挙げることができるが、それらに限定されない。ＳＥＩ添加剤の具体例としては、ビニレンカーボネート（ＶＣ）、ビニルエチレンカーボネート（ＶＥＣ）、メチレンエチレンカーボネート（または４−ビニル−１，３−ジオキソラン−２−オン）（ＭＥＣ）、モノフルオロエチレンカーボネート（ＦＥＣ）、クロロエチレンカーボネート（ＣＥＣ）、４，５−ジビニル−１，３−ジオキソラン−２−オン、４−メチル−５−ビニル−１，３−ジオキソラン−２−オン、４−エチル−５−ビニル−１，３−ジオキソラン−２−オン、４−プロピル−５−ビニル−１，３−ジオキソラン−２−オン、４−ブチル−５−ビニル−１，３−ジオキソラン−２−オン、４−ペンチル−５−ビニル−１，３−ジオキソラン−２−オン、４−ヘキシル−５−ビニル−１，３−ジオキソラン−２−オン、４−フェニル−５−ビニル−１，３−ジオキソラン−２−オン、４，４−ジフルオロ−１，３−ジオキソラン−２−オン、および４，５−ジフルオロ−１，３−ジオキソラン−２−オン、ビス（オキサレート）ホウ酸リチウム（ＬｉＢＯＢ）、ビス（マロナト）ホウ酸リチウム（ＬｉＢＭＢ）、ビス（ジフルオロマロナト）ホウ酸リチウム（ＬｉＢＤＦＭＢ）、（マロナトオキサラト）ホウ酸リチウム（ＬｉＭＯＢ）、（ジフルオロマロナトオキサラト）ホウ酸リチウム（ＬｉＤＦＭＯＢ）、トリス（オキサラト）リン酸リチウム（ＬｉＴＯＰ）、およびトリス（ジフルオロマロナト）リン酸リチウム（ＬｉＴＤＦＭＰ）が挙げられる。特に有用な固体電解質界面形成剤は、ビニレンカーボネート、モノフルオロエチレンカーボネート、メチレンエチレンカーボネート、ビニルエチレンカーボネート、ビス（オキサレート）ホウ酸リチウムおよびそれらの混合物からなる群から選択される。ＳＥＩ形成剤の量は、電解質総質量の０．１％から８％までであり、ＳＥＩ形成剤の量は、電解質総質量の１％から５％までであるのがより好ましい。
【００２５】
フッ素化化合物
フッ素化化合物としては、有機および無機のフッ素化化合物を挙げることができる。それぞれ、電解質溶液の０質量％から５０質量％までで供給される。
【００２６】
フッ素化有機化合物
フッ素化化合物の有機群中の化合物としては、フッ素化カーボネート、フッ素化エーテル、フッ素化エステル、フッ素化アルカン、フッ素化アルキルホスフェート、フッ素化芳香族ホスフェート、フッ素化アルキルホスホネート、およびフッ素化芳香族ホスホネートが挙げられる。フッ素化有機化合物の例としては、フッ素化アルキルホスフェート、例えばトリス（トリフルオロエチル）ホスフェート、トリス（１，１，２，２−テトラフルオロエチル）ホスフェート、トリス（ヘキサフルオロイソプロピル）ホスフェート、（２，２，３，３−テトラフルオロプロピル）ジメチルホスフェート、ビス（２，２，３，３−テトラフルオロプロピル）メチルホスフェート、およびトリス（２，２，３，３−テトラフルオロプロピル）ホスフェート；フッ素化エーテル、例えば３−（１，１，２，２−テトラフルオロエトキシ）−（１，１，２，２−テトラフルオロ）−プロパン、ペンタフルオロプロピルメチルエーテル、ペンタフルオロプロピルフルオロメチルエーテル、ペンタフルオロプロピルトリフルオロメチルエーテル、４，４，４，３，３，２，２−ヘプタフルオロブチルジフルオロメチルエーテル、４，４，３，２，２−ペンタフルオロブチル−２，２，２−トリフルオロエチルエーテル、２−ジフルオロメトキシ−１，１，１−トリフルオロエタン、および２−ジフルオロメトキシ−１，１，１，２−テトラフルオロエタン；フッ素化カーボネート、例えばフルオロエチレンカーボネート、ビス（フルオロメチル）カーボネート、ビス（フルオロエチル）カーボネート、フルオロエチルフルオロメチルカーボネート、メチルフルオロメチルカーボネート、エチルフルオロエチルカーボネート、エチルフルオロメチルカーボネート、メチルフルオロエチルカーボネート、ビス（２，２，２−トリフルオロエチル）カーボネート、２，２，２−トリフルオロエチルメチルカーボネート、フルオロエチレンカーボネート、および２，２，２−トリフルオロエチルプロピルカーボネートが挙げられる。同じく好適であるのは、フッ素化エステル、例えばギ酸（２，２，３，３−テトラフルオロプロピル）、トリフルオロ酢酸メチル、トリフルオロ酢酸エチル、トリフルオロ酢酸プロピル、トリフルオロ酢酸トリフルオロメチル、トリフルオロ酢酸トリフルオロエチル、トリフルオロ酢酸ペルフルオロエチル、およびトリフルオロ酢酸（２，２，３，３−テトラフルオロプロピル）；フッ素化アルカン、例えばｎ−Ｃ4Ｆ9Ｃ2Ｈ5、ｎ−Ｃ6Ｆ13Ｃ2Ｈ5、またはｎ−Ｃ8Ｆ16Ｈ；フッ素化芳香族ホスフェート、例えばトリス（４−（フルオロフェニル）ホスフェートおよびペンタフルオロフェニルホスフェートである。フッ素化アルキルホスホネート、例えばトリフルオロメチルジメチルホスホネート、トリフルオロメチルジ（トリフルオロメチル）ホスホネート、および（２，２，３，３−テトラフルオロプロピル）ジメチルホスホネート；フッ素化芳香族ホスホネート、例えばフェニルジ（トリフルオロメチル）ホスホネートおよび４−フルオロフェニルジメチルホスホネートが好適である。前述のいずれか２つまたは複数の組み合わせも好適である。
【００２７】
フッ素化無機化合物
フッ素化化合物の無機族の化合物としては、フッ素化されたキレート化されたオルトホウ酸、フッ素化されたキレート化されたオルトリン酸、フッ素化イミド、フッ素化スルホン酸のリチウム塩が挙げられる。フッ素化無機化合物の例としては、ＬｉＢＦ2ＣＯ4（ＬｉＤＦＯＢ）、ＬｉＰＦ4（Ｃ2Ｏ4）（ＬｉＴＦＯＰ）、ＬｉＰＦ2（Ｃ2Ｏ4）2（ＬｉＤＦＯＰ）、ＬｉＮ（ＳＯ2ＣＦ3）2（ＬｉＴＦＳＩ）、ＬｉＮ（ＳＯ2Ｆ）2（ＬｉＦＳＩ）、ＬｉＮ（ＳＯ2Ｃ2Ｆ5）2（ＬｉＢＥＴＩ）、ＬｉＣＦ3ＳＯ3、Ｌｉ2Ｂ12ＦxＨ(12-x)（式中、０＜ｘ≦１２である）、およびそれらの２つまたは複数の組み合わせが挙げられる。
【００２８】
高温安定性を促進する化合物
電池が５５℃またはそれ以上で作動または貯蔵される場合、電池は、不充分な容量保持および正極での電解質の分解から生じるガス生成による膨張現象の傾向がある。この性能の低下は、電池が比較的高い電圧に充電される場合、より明らかとなる。高温安定剤は、電池の充放電特性を強化し、かつ高温での電池の膨張を減らすことができる。高温安定剤は、正極の表面上に保護層を作るのに有用となることもあり、これは、さらに、正極での溶媒酸化および分解の量を減少させる。高温安定性を促進する化合物としては、一般的に、硫黄を含む鎖状および複素環式の不飽和および飽和化合物、リンを含む鎖状および複素環式の不飽和および飽和化合物；ならびにＨＦ捕捉剤として働く化合物が挙げられる。
【００２９】
硫黄を含む化合物として、鎖状および環状の化合物、例えば亜硫酸塩、硫酸塩、スルホキシド、スルホン酸塩、チオフェン、チアゾール、チエタン、チエト、チオラン、チアゾリヂン、チアジン、スルトンおよびスルホンが挙げられる。それらの硫黄を含む化合物としては、完全に過フッ素化された化合物まで、および完全に過フッ素化された化合物を含むさまざまな程度のフッ素置換物を挙げることができる。硫黄を含む鎖状および環式化合物の具体例としては、亜硫酸エチレン、硫酸エチレン、チオフェン、ベンゾチオフェン、ベンゾ［ｃ］チオフェン、チアゾール、ジチアゾール、イソチアゾール、チエタン、チエト、ジチエタン、ジチエト、チオラン、ジチオラン、チアゾリジン、イソチアゾリジン、チアジアゾール、チアン、チオピラン、チオモルホリン、チアジン、ジチアン、ジチイン；チエパン；チエピン；チアゼピン；プロパ−１−エン−１，３−スルトン；プロパン−１，３−スルトン；ブタン−１，４−スルトン；３−ヒドロキシ−１−フェニルプロパンスルホン酸−１，３−スルトン；４−ヒドロキシ−１−フェニルブタンスルホン酸１，４−スルトン；４−ヒドロキシ−１−メチルブタンスルホン酸１，４−スルトン；３−ヒドロキシ−３−メチルプロパンスルホン酸１，４−スルトン；４−ヒドロキシ−４−メチルブタンスルホン酸１，４−スルトン；式Ｒ1（＝Ｓ（＝Ｏ）2）Ｒ2（式中、Ｒ1およびＲ2は、置換されているか、または置換されていない飽和または不飽和のＣ1〜Ｃ20アルキル基またはアラルキル基からなる群から独立して選択される）を有するスルホン；ならびにそれらの２つまたは複数の組み合わせが挙げられる。具体的な実施態様では、硫黄を含む化合物は、プロパン−１，３−スルトン、ブタン−１，４−スルトンおよびプロパ−１−エン−１，３−スルトンからなる群から選択されるものであり、それぞれ電解質溶液の０．１質量％から５．０質量％までの量で供給される。
【００３０】
リンを含む化合物としては、鎖状および環式のリン酸エステルおよびホスホン酸エステルが挙げられる。リンを含む化合物の代表例としては、リン酸アルキル、例えばリン酸トリメチル、リン酸トリエチル、リン酸トリイソプロピル、リン酸ジメチルプロピル、リン酸ジプロピルメチル、およびリン酸トリプロピル；芳香族リン酸エステル、例えばリン酸トリフェニルが挙げられ、ホスホン酸アルキルとしては、ホスホン酸トリメチル、およびホスホン酸プロピルジメチル；ならびに芳香族ホスホン酸エステル、例えばフェニルホスホン酸ジメチルが挙げられる。前述のいずれかの組み合わせも好適である。リンを含む化合物の量は、電解質総質量の０．１％から５％まで、リンを含む化合物の量は、電解質総質量の１％から４％までである。
【００３１】
高温安定性を促進する化合物としては、アセトアミド、無水物、ピリジン、リン酸トリス（トリアルキルシリル）、亜リン酸トリス（トリアルキルシリル）、ホウ酸トリス（トリアルキルシリル）を含む、高温での電池の容量低下を防ぎ、かつ出力特性を改善するためにＨＦ捕捉剤として機能する添加剤が挙げられる。ＨＦ捕捉剤型高温安定剤の例としては、アセトアミド、例えばＮ，Ｎ−ジメチルアセトアミド、および２，２，２−トリフルオロアセトアミド；無水物、例えば無水フタル酸、無水コハク酸、および無水グルタル酸；ピリジン、例えばアンチピリジンおよびピリジン；リン酸トリス（トリアルキルシリル）、例えばリン酸トリス（トリメチルシリル）およびリン酸トリス（トリエチルシリル）；亜リン酸トリス（トリアルキルシリル）、亜リン酸トリス（トリメチルシリル）、亜リン酸トリス（トリエチルシリル）、亜リン酸トリス（トリプロピルシリル）；ホウ酸トリス（トリアルキルシリル）、例えばホウ酸トリス（トリメチルシリル）、ホウ酸トリス（トリエチルシリル）、およびホウ酸トリス（トリプロピルシリル）が単独で、またはそれらの２つもしくは複数の混合物が挙げられる。高温安定性を促進する化合物の量は、電解質総質量の０．１％から５％までであり、高温安定性を促進する化合物の量は、電解質総質量の１％から４％までであるのがより好ましい。
【００３２】
本発明の１つの実施態様は、
ａ．エチレンカーボネート、ジメチルカーボネートおよびエチルメチルカーボネート、
ｂ．ＬｉＰＦ6、
ｃ．リチウムビス（フルオロスルホニル）イミド、ならびに
ｄ．リチウムジフルオロ（オキサラト）ボレートおよびリチウムテトラフルオロオキサラトホスフェートのうちの少なくとも１つ
を含む二次エネルギー貯蔵装置を含む。
【００３３】
負極
負極材料は、リチウム金属、リチウム合金、炭素質材料、およびリチウムイオンを挿入および脱離することができるリチウム金属酸化物から選択される。ここで、有用な炭素質材料としては、グラファイト、非晶質炭素、および別の炭素材料、例えば活性炭、カーボンファイバー、カーボンブラックおよびメソカーボンマイクロビーズが挙げられる。リチウム金属負極が使用されてよい。リチウムＭＭＯ（混合金属酸化物）、例えばＬｉＭｎＯ2およびＬｉ4Ｔｉ5Ｏ12も想定される。リチウムと遷移金属または別の金属（半金属を含む）との合金、ＬｉＡｌ、ＬｉＺｎ、Ｌｉ3Ｂｉ、Ｌｉ3Ｃｄ、Ｌｉ3Ｓｂ、Ｌｉ4Ｓｉ、Ｌｉ4.4Ｐｂ、Ｌｉ4.4Ｓｎ、ＬｉＣ6、Ｌｉ3ＦｅＮ2、Ｌｉ2.6Ｃｏ0.4Ｎ、Ｌｉ2.6Ｃｕ0.4Ｎ、およびそれらの組み合わせを含む合金が使用されてよい。さらに、負極は、追加の材料、例えば金属酸化物、ＳｎＯ、ＳｎＯ2、ＧｅＯ、ＧｅＯ2、Ｉｎ2Ｏ、Ｉｎ2Ｏ3、ＰｂＯ、ＰｂＯ2、Ｐｂ2Ｏ3、Ｐｂ3Ｏ4、Ａｇ2Ｏ、ＡｇＯ、Ａｇ2Ｏ3、Ｓｂ2Ｏ3、Ｓｂ2Ｏ4、Ｓｂ2Ｏ5、ＳｉＯ、ＺｎＯ、ＣｏＯ、ＮｉＯ、Ｆｅ、およびそれらの組合せを含む金属酸化物が含まれていてよい。シリコーンが使用されてもよい。
【００３４】
正極
正極は、リチウム遷移金属酸化物（ＬｉＭＯ）、リチウム遷移金属リン酸塩（ＬｉＭＰＯ4）、またはリチウム遷移金属フルオロケイ酸塩（ＬｉＭＳｉＯxＦy）のうちの少なくとも１つを含む。リチウム遷移金属酸化物は、Ｍｎ、Ｃｏ、Ｃｒ、Ｆｅ、Ｎｉ、Ｖ、およびそれらの組み合わせからなる群から選択される少なくとも１つの金属を含む。例えば、以下のＬｉＭＯは、正極で使用されてよい：ＬｉＣｏＯ2、ＬｉＭｎＯ2、ＬｉＭｎ2Ｏ4、Ｌｉ2Ｃｒ2Ｏ7、Ｌｉ2ＣｒＯ4、ＬｉＮｉＯ2、ＬｉＦｅＯ2、ＬｉＮｉxＣｏ1-xＯ2（０＜ｘ＜１）、ＬｉＭｎzＮｉ1-zＯ2（０＜ｚ＜１）（これにはＬｉＭｎ0.5Ｎｉ0.5Ｏ2が含まれる）、ＬｉＭｎ1/3Ｃｏ1/3Ｎｉ1/3Ｏ2、ＬｉＭｃ0.5Ｍｎ1.5Ｏ4（式中、Ｍｃは二価の金属である）、およびＬｉＮｉxＣｏyＭｅzＯ2（式中、ＭｅはＡｌ、Ｍｇ、Ｔｉ、Ｂ、ＧａまたはＳｉの１つまたは複数であってよく、かつ０＜ｘ，ｙ，ｚ＜１である）。リチウム遷移金属リン酸塩（ＬｉＭＰＯ4）、例えばＬｉＦｅＰＯ4、ＬｉＶＰＯ4、ＬｉＭｎＰＯ4、ＬｉＣｏＰＯ4、ＬｉＮｉＰＯ4、ＬｉＭｎxＭｃyＰＯ4（式中、ＭｃはＦｅ、Ｖ、Ｎｉ、Ｃｏ、Ａｌ、Ｍｇ、Ｔｉ、Ｂ、Ｇａ、またはＳｉの１つであってよく、かつ０＜ｘ、ｙ＜１である）。さらに、遷移金属酸化物、例えばＭｎＯ2およびＶ2Ｏ5、遷移金属硫化物、例えばＦｅＳ2、ＭｏＳ2およびＴｉＳ2、ならびに導電性ポリマー、例えばポリアニリンおよびポリピロールであってよい。好ましい正極材料は、リチウム遷移金属酸化物、特にＬｉＣｏＯ2、ＬｉＭｎ2Ｏ4、ＬｉＮｉ0.80Ｃｏ0.15Ａｌ0.05Ｏ2、ＬｉＦｅＰＯ4、ＬｉＭｎＰｏ4、およびＬｉＮｉ1/3Ｍｎ1/3Ｃｏ1/3Ｏ2である。上記分子式中の元素の化学量論は、整数である必要はない。例えば、材料はリチウムが豊富であるか、またはリチウムが不足していることもある、つまり、上記式中のリチウムの数は、整数より大きいか、または整数より小さいことがあり、その結果（整数±０．１）になる。例えば、Ｌｉ0.95Ｍｎ2Ｏ4、Ｌｉ1.1Ｎｉ1/3Ｍｎ1/3Ｃｏ1/3Ｏ2。そのような酸化物の混合物が使用されてもよい。
【００３５】
さらに、負極または正極のどちらか１つ、または両方が、高分子結合剤を含んでいてよい。好ましい実施態様では、この結合剤は、ポリフッ化ビニリデン、スチレン・ブタジエンゴム、カルボキシメチルセルロースのアルカリ金属塩、ポリアクリル酸のアルカリ金属塩、メラミン樹脂のポリアミド、またはそれらの２つまたは複数の組み合わせであってよい。
【００３６】
さらに、電解液溶液への添加物として、以下の性能向上剤、過充電保護剤、難燃剤、膨張防止剤、低温性能向上剤の１つまたは複数を挙げることができるが、それらに限定されない。そのような化合物の例としては、ビフェニル、イソプロピルベンゼン、ヘキサフルオロベンゼン、ホスファゼン、有機リン酸塩、有機ホスホン酸塩、ならびにアルキルシロキサンおよびアリールシロキサンが挙げられる。溶液中のそれらの添加剤の総濃度は、約５質量％を超過しないのが好ましい。
【００３７】
本発明の特定の実施態様は、少なくともある程度のパーセント、温度、時間、および別の値の範囲は、修飾語の「約」が先行することが想定される。「含む」は、「からなる」および「から実質的になる」の裏付けを提供することが意図される。本仮出願の請求項の範囲が、本願明細書において裏付けを明確に見いだせない場合、当該請求項は、それ自身の開示を、後々に出願される非仮特許出願の請求項または教示の裏付けとして提供することが意図される。下限のゼロによって境界される成分の数値的範囲（例えばＶＣ  ０体積％から１０体積％まで）は、「まで（上限）」、例えば「ＶＣ  １０体積％まで」という概念の裏付けを提供することを意図しており、反対に、当該成分が上限を超過していない量で存在することも明確に記述している。後者の例は、「１０体積％を超過しない量で供給されるＶＣを含む」である。例えば「８体積％から２５体積％まで（ＥＣ＋ＭＥＣ＋ＶＣ）」という記述は、ＥＣ、ＭＥＣおよび／またはＶＣのいずれか、または全てが、８体積％から２５体積％までの量で組成物中に存在しうることを意味する。
【図面の簡単な説明】
【００３８】
【図１】本発明の充電式電池（コイン電池）の１つの実施態様の拡大図
【００３９】
本発明の例
正極の作製
ＬｉＮｉＣｏＭｎＯ2（正極活物質として、９３質量％）、ポリ（フッ化ビニリデン）（ＰＶｄＦ）（結合剤として、４質量％）、およびアセチレンブラック（導電剤、４質量％）を１−メチル−２−ピロリドン（ＮＭＰ）に分散させて正極スラリーを作製する。このスラリーをアルミ箔に塗布し、乾燥させて圧縮し、正極シートにする。次に、直径０．５インチの円板を打抜いて作用正極にする。
【００４０】
負極の作製
天然グラファイト（負極活物質として、９５質量％）とカルボキシメチルセルロース・スチレンブタジエンゴム（ＣＭＣ−ＳＢＲ）（結合剤として、５質量％）を水に混ぜ合わせて負極活物質スラリーにし、これを銅箔に塗布し、乾燥させて圧縮して負極シートにする。次に、直径０．７５インチの円板を打ち抜いて作用負極にする。
【００４１】
電解質溶液の作製
ＬｉＰＦ6をＥＣとＥＭＣの溶媒混合物に溶解させて基準電解質溶液を作製し、その結果、ＬｉＰＦ6濃度は、１ｍｏｌ／Ｌであり、ＥＣ／ＥＭＣ比は、容量で３／７である。ＬｉＦＳＩ  １質量％およびＬｉＤＦＯＢ  ０．５質量％を基準溶液に加える。
【００４２】
リチウムイオンバッテリーの組み立て
図１に記載のコイン形リチウムイオン電池を、Ｎ2を充填させたグローブボックス内で組み立てた。図のように、負極、ガラスセパレーターおよび正極を積み重ねて、別の構成要素と一緒に電池ケースに密封する。この電池を電池例１と呼ぶ。
【００４３】
このようにして得た電池を、室温で充電および放電させた。この電池の公称容量は、２．５ｍＡｈである。まずＣ／１０の定電流下に４．２Ｖに充電する。電池が最大電圧４．２Ｖに到達できない場合、これは、充電段階で腐食が起きたことを意味する；電池がこの最大電圧４．２Ｖに到達できる場合、電池の充電は、電荷電流が０．１１ｍＡ未満になるまで、４．２Ｖでの定電流下に継続する。電池を１０分間放置してもよく、その後、Ｃ／１０で２．８Ｖまで放電させる。電池が、平坦な放電電圧および電流曲線を有している場合、この電池は金属腐食の問題がなく、完全に放電させて、再び充電することができる；そうでない場合、金属腐食が起きている。金属腐食の発生では、電池は、それ以降の充電および放電プロセスにおいて容量が著しくより低くなる。
【００４４】
電池例２から６までは、添加剤が異なることを除いて例１と同じ方法で組み立て、第１表に示されるように、ＬｉＦＳＩおよび使用した添加剤の濃度が異なる。
【００４５】
第１表は、電池が最大電圧４．２Ｖに到達することができるか、および金属腐食が１回目の放電で発生したかについて示している。
【００４６】
電池比較１９は、ＬｉＦＳＩが存在している場合、金属腐食が発生して、電池が４．２Ｖに到達できないことを示している。
【００４７】
電池例１から３までは、ＬｉＦＳＩ濃度が１％である場合、ＬｉＤＦＯＢが０．５％であっても金属を保護するのに充分であることを示している。
【００４８】
電池例４から６までは、ＬｉＦＳＩ濃度が３％である場合、金属を保護するために０．５％超のＬｉＤＦＯＢが必要であることを示している。
【００４９】
電池比較１から６までは、ＬｉＢＯＢが使用される場合、ＬｉＦＳＩが１％しか使用されないときでさえ、２％のＬｉＢＯＢは、金属を保護できないことを示している。ＬｉＢＯＢとＬｉＤＦＯＢのこの違いは、ＬｉＢＯＢがより強い膜形成能力を有していることが公知であることを考慮すれば驚くべきことである。
【００５０】
電池比較７から１２までは、ＶＣが、正極および負極の両方で膜を形成することと充分に公知であるにもかかわらず、ＶＣが濃度にかかわらず金属を保護することができないことを示している。
【００５１】
電池比較１３から２３までは、膜形成、過充電、高電圧、難燃性などのために電池で使用される別の添加剤、例えばＭＥＣ、ＶＥＣ、１，３−プロパンスルトン（ＰＳ）、コハク酸ニトリル（ＳＮ）、ビフェニル（ＢＰ）、およびＦＥＣ、（１，１，２，２）−テトラフルオロ−３−（１，１，２，２−テトラフルオロエトキシ）プロパン（ＦＥ１）、エチルペンタフルオロシクロトリホスファゼン（ＰＥ１）およびＬｉＢＦ4は、金属を保護できないことを示している。
【００５２】
【表１】
2017504145.tif 000002
【図１】
2017504145.tif 000003
【国際調査報告】
2017504145.tif 000004
2017504145.tif 000005